(57)【要約】【課題】  化粧シートなどの建材のデザインに応じた艶や意匠感を向上させることができるエンボス版の製造方法を提供する。【解決手段】  下記工程（１）〜（４）を備える、エンボス版の製造方法。  工程（１）：三次元表面を有する原稿の表面を撮像し、製版データ１を取得する。  工程（２）：前記製版データ１の所定領域を選択し、当該所定領域に対応するように、複数の点の集合体により形成されたデザインの製版データ２を作成する。  工程（３）：前記製版データ１に基づいて、金属基体の表面に凹凸形状を形成して、エンボス版中間体を形成する。  工程（４）：前記製版データ２に基づいて、前記エンボス版中間体の所定領域にエッチング処理を施して、エンボス版を作製する。【選択図】なし【特許請求の範囲】
【請求項１】
下記工程（１）〜（４）を備える、エンボス版の製造方法。
工程（１）：三次元表面を有する原稿の表面を撮像し、製版データ１を取得する。
工程（２）：前記製版データ１の所定領域を選択し、当該所定領域に対応する領域に、複数の点の集合体により形成したデザインの製版データ２を作成する。
工程（３）：前記製版データ１に基づいて、金属基体の表面に凹凸形状を形成して、エンボス版中間体を形成する。
工程（４）：前記製版データ２に基づいて、前記エンボス版中間体の所定領域にエッチング処理を施して、エンボス版を作製する。
【請求項２】
前記工程（２）における前記所定領域が、前記製版データ１において主に凹部として記録されている領域である、請求項１に記載のエンボス版の製造方法。
【請求項３】
前記工程（２）における前記所定領域が、前記製版データ１の実質的に全領域であり、前記複数の点の集合体の密度、前記点の直径、前記点の高低差が変化した製版データ２とする、請求項１に記載のエンボス版の製造方法。
【請求項４】
前記工程（２）において、画像処理ソフトを用い、前記製版データ１の前記所定領域をなぞり、当該領域の暗部及び／または明部のデザインを強調させた製版データ２を作成する、請求項１〜３のいずれかに記載のエンボス版の製造方法。
【請求項５】
前記金属基体が、銅、真鍮、亜鉛、アルミニウム、鉄、及びステンレス鋼からなる群から選択された少なくとも１種の金属により構成されている、請求項１〜４のいずれかに記載のエンボス版の製造方法。
【請求項６】
前記金属基体が、ロール状または板状である、請求項１〜５のいずれかに記載のエンボス版の製造方法。
【請求項７】
前記工程（４）の後、前記凹凸形状が形成された前記金属基体の表面に、クロム層を積層する工程を備える、請求項１〜６のいずれかに記載のエンボス版の製造方法。
【請求項８】
前記工程（２）が、以下の工程（２Ａ）及び工程（２Ｂ）を備えており、工程（３）が以下の工程（３Ａ）を備えている、請求項１〜７のいずれかに記載のエンボス版の製造方法。
工程（２Ａ）：前記工程（１）で得られた製版データ１のデザインを強調させる部分を選択し、当該部分のデザインを強調させた製版データ１Ａを作成し、前記製版データ１と前記製版データ１Ａとを合成して、製版データ１Ｂを作成する。
工程（２Ｂ）：前記製版データ１または製版データ１Ｂのいずれか一方の所定領域を選択し、当該所定領域に対応する領域に、複数の点の集合体により形成したデザインの製版データ２を作成する。
工程（３Ａ）：前記製版データ１Ｂに基づいて、金属基体の表面に凹凸形状を形成して、エンボス版中間体を形成する。
【請求項９】
請求項１〜８のいずれかに記載のエンボス版の製造方法により得られたエンボス版を用いて、エンボス加工を行う工程を備える、化粧シートの製造方法。
【発明の詳細な説明】
【技術分野】
【０００１】
本発明は、エンボス版の製造方法、及び当該方法により得られたエンボス版を用いる化粧シートの製造方法に関する。
【背景技術】
【０００２】
従来、壁紙に代表される建材用の化粧シートには、木材の木目などの実物を模した凹凸形状が付与されている。このような凹凸形状は、一般に、エンボス版を用いて形成されている。
【０００３】
化粧シートなどの凹凸形状の形成に使用されるエンボス版には、このような凹凸形状の上から、さらにブラスト加工などが施されて、化粧シートの表面の艶や意匠感が向上されるものが知られている（例えば、特許文献１または特許文献２を参照）。
【０００４】
しかしながら、従来のエンボス版の製造方法においては、ブラスト加工がエンボス版の凹凸形状の全領域に一様に施されるため、化粧シートのデザインに応じて艶や意匠感を向上させるエンボス版の製造方法としては、大きな制約がある。
【先行技術文献】
【特許文献】
【０００５】
【特許文献１】特開２０１０−２３４５１３号公報
【特許文献２】特開２００７−２６８７４０号公報
【発明の開示】
【発明が解決しようとする課題】
【０００６】
本発明は、化粧シートなどの建材のデザインに応じた艶や意匠感を向上させることができるエンボス版の製造方法を提供することを主な目的とする。さらに、本発明は、当該方法を用いて製造されたエンボス版を用いて、化粧シートを製造する方法を提供することも目的とする。
【課題を解決するための手段】
【０００７】
本発明者らは、前記課題を解決するために鋭意研究を重ねた。その結果、下記工程（１）〜（４）を備えるエンボス版の製造方法を採用することにより、壁紙などの化粧シートのデザインに応じた艶や意匠感を向上させることができるエンボス版が得られることを見出した。
工程（１）：三次元表面を有する原稿の表面を撮像し、製版データ１を取得する。
工程（２）：前記製版データ１の所定領域を選択し、当該所定領域に対応する領域に、複数の点の集合体により形成したデザインの製版データ２を作成する。
工程（３）：前記製版データ１に基づいて、金属基体の表面に凹凸形状を形成して、エンボス版中間体を形成する。
工程（４）：前記製版データ２に基づいて、前記エンボス版中間体の所定領域にエッチング処理を施して、エンボス版を作製する。
すなわち、本発明は、下記のエンボス版の製造方法、及び当該方法により得られたエンボス版を用いる化粧シートの製造方法を提供するものである。
【０００８】
項１．  下記工程（１）〜（４）を備える、エンボス版の製造方法。
工程（１）：三次元表面を有する原稿の表面を撮像し、製版データ１を取得する。
工程（２）：前記製版データ１の所定領域を選択し、当該所定領域に対応する領域に、複数の点の集合体により形成したデザインの製版データ２を作成する。
工程（３）：前記製版データ１に基づいて、金属基体の表面に凹凸形状を形成して、エンボス版中間体を形成する。
工程（４）：前記製版データ２に基づいて、前記エンボス版中間体の所定領域にエッチング処理を施して、エンボス版を作製する。
項２．  前記工程（２）における前記所定領域が、前記製版データ１において主に凹部として記録されている領域である、項１に記載のエンボス版の製造方法。
項３．  前記工程（２）における前記所定領域が、前記製版データ１の実質的に全領域であり、前記複数の点の集合体の密度、前記点の直径、前記点の高低差が変化した製版データ２とする、項１に記載のエンボス版の製造方法。
項４．  前記工程（２）において、画像処理ソフトを用い、前記製版データ１の前記所定領域をなぞり、当該領域の暗部及び／または明部のデザインを強調させた製版データ２を作成する、項１〜３のいずれかに記載のエンボス版の製造方法。
項５．  前記金属基体が、銅、真鍮、亜鉛、アルミニウム、鉄、及びステンレス鋼からなる群から選択された少なくとも１種の金属により構成されている、項１〜４のいずれかに記載のエンボス版の製造方法。
項６．  前記金属基体が、ロール状または板状である、項１〜５のいずれかに記載のエンボス版の製造方法。
項７．  前記工程（４）の後、前記凹凸形状が形成された前記金属基体の表面に、クロム層を積層する工程を備える、項１〜６のいずれかに記載のエンボス版の製造方法。
項８．  前記工程（２）が、以下の工程（２Ａ）及び工程（２Ｂ）を備えており、工程（３）が以下の工程（３Ａ）を備えている、項１〜７のいずれかに記載のエンボス版の製造方法。
工程（２Ａ）：前記工程（１）で得られた製版データ１のデザインを強調させる部分を選択し、当該部分のデザインを強調させた製版データ１Ａを作成し、前記製版データ１と前記製版データ１Ａとを合成して、製版データ１Ｂを作成する。
工程（２Ｂ）：前記製版データ１または製版データ１Ｂのいずれか一方の所定領域を選択し、当該所定領域に対応する領域に、複数の点の集合体により形成したデザインの製版データ２を作成する。
工程（３Ａ）：前記製版データ１Ｂに基づいて、金属基体の表面に凹凸形状を形成して、エンボス版中間体を形成する。
項９．  項１〜８のいずれかに記載のエンボス版の製造方法により得られたエンボス版を用いて、エンボス加工を行う工程を備える、化粧シートの製造方法。
【発明の効果】
【０００９】
本発明によれば、化粧シートなどの建材のデザインに応じた艶や意匠感を向上し得るエンボス版の製造方法を提供することができる。さらに、本発明によれば、当該方法を用いて製造されたエンボス版を用いて、化粧シートを製造する方法を提供することもできる。
【発明を実施するための最良の形態】
【００１０】
１．エンボス版の製造方法
本発明のエンボス版の製造方法は、下記工程（１）〜（４）を備えることを特徴としている。
工程（１）：三次元表面を有する原稿の表面を撮像し、製版データ１（画像データ１）を取得する。
工程（２）：前記製版データ１の所定領域を選択し、当該所定領域に対応する領域に、複数の点の集合体により形成したデザインの製版データ２（画像データ２）を作成する。
工程（３）：前記製版データ１に基づいて、金属基体の表面に凹凸形状を形成して、エンボス版中間体を形成する。
工程（４）：前記製版データ２に基づいて、前記エンボス版中間体の所定領域にエッチング処理を施して、エンボス版を作製する。
以下、本発明のエンボス版の製造方法について、詳述する。
【００１１】
工程（１）
工程（１）においては、三次元表面を有する原稿の表面を撮像し、製版データ１を取得する。三次元表面を有する原稿としては、特に制限されず、化粧シートなどの建材の表面に表現したい意匠を有する原稿を用いる。原稿の具体例としては、木材、織物、漆喰、石板、塗装板、左官塗り壁などが挙げられる。原稿としては、これらの実物を用いることが好ましい。
【００１２】
原稿の表面を撮像する方法としては、特に制限されず、例えば三次元スキャナーなどを用いて原稿表面をスキャンし、原稿表面の三次元データをコンピュータなどの記憶装置に記憶させればよい。
【００１３】
製版データ１としては、原稿表面を撮像して得られる三次元データについてシームレス処理を施したものであってもよい。すなわち、工程（１）は、三次元表面を有する原稿の表面を撮像し、さらにシームレス処理を施して製版データ１を取得する工程であってもよい。シームレス処理を施すことにより、三次元スキャナーのサイズより大きな原稿を複数に分割して撮像した後に自然につなぎ合わせたり、ロール状のエンボス版を製造した際に周期ごとの継ぎ目を自然にしたり、２枚の化粧シートを並べて施工した際に化粧シート同士の継ぎ目を目立たなくしたりすることができる。また、シームレス処理は、市販の画像処理ソフトなどを用いて行うことができる。画像処理ソフトとしては、後述の工程（２）と同じものを用いることもできる。
【００１４】
工程（２）
工程（２）においては、工程（１）で取得した製版データ１の所定領域を選択し、当該所定領域に対応する領域に、複数の点の集合体により形成したデザインの製版データ２を作成する。すなわち、製版データ２は、複数の点の集合体により形成されたデザインであって、当該デザインの領域は、製版データ１で選択した所定領域に対応している。
【００１５】
製版データ２のデザインにおいて、複数の点の集合体とは、各点が微細な凹部であり、当該微細な凹部が集合したデザインである。各点の直径は、化粧シートのデザイン等に応じて適宜設定すればよく、例えば５０〜２５０μｍ程度が挙げられる。また、凹部の深さについても、化粧シートのデザイン等に応じて適宜設定すればよく、例えば１０〜１００μｍ程度が挙げられる。
【００１６】
製版データ１における所定領域の選択及びデザインの設定は、例えばデザイナーが行うことができる。デザインを形成する所定領域は、化粧シート等に付与するデザイン（凹凸形状）によって適宜選択することができる。化粧シートなどの建材に対して、高い立体感を表出する意匠を付与し得るエンボス版を製造する観点から、デザインを形成する所定領域としては、特に、化粧シートの立体感を強調させる領域を選択することが好ましい。
【００１７】
工程（２）における当該所定領域は、製版データ１の一部の領域であってもよいし、実質的に全領域であってもよい。工程（２）における当該所定領域は、製版データ１において、主に凹部として記録されている領域であることが好ましい。すなわち、製版データ２のデザイン（複数の点の集合体）を、製版データ１の主に凹部として記録されている領域と対応する領域に形成することにより、エンボス版によって化粧シートなどに形成される凹凸形状の立体感を、より一層強調させることができる。
【００１８】
また、工程（２）における前記所定領域が、製版データ１の実質的に全領域である場合、製版データ１の実質的に全領域にわたって、複数の点の集合体の密度、点の直径、及び点の高低差が変化した製版データ２とすることができる。すなわち、工程（２）における所定領域が、製版データ１の実質的に全領域である場合は、その全域のなかで複数の点の集合体の密度、直径、高低差に変化を加えることで、従来技術のサンドブラストでは形成できないグラデーションを使った意匠の表現が可能になる。また、工程（２）における所定領域を複数設定して、各々には複数の点の集合体の密度、直径、高低差などが異なる複数の点の集合体を指定することもできる。これにより、絵柄の位置に応じて艶が変化し、意匠性を向上させることができる。
【００１９】
工程（２）は、画像処理ソフトを用いて行うことが好ましい。画像処理ソフトとしては、特に制限されず、市販品を使用することができる。画像処理ソフトを用いて、製版データ１の所定領域をなぞり、当該領域の暗部及び／または明部のデザインを強調させた製版データ２を作成することができる。所定領域の暗部及び／または明部のデザインを強調させることにより、化粧シートの艶や意匠感をより一層向上し得るエンボス版を製造することができる。
【００２０】
化粧シートなどの建材に対して、特に高い立体感を表出する意匠を付与し得るエンボス版とする観点からは、工程（２）は、以下の工程（２Ａ）及び工程（２Ｂ）を備えていることが好ましい。
工程（２Ａ）：工程（１）で得られた製版データ１のデザインを強調させる部分を選択し、当該部分のデザインを強調させた製版データ１Ａを作成し、製版データ１と製版データ１Ａとを合成して、製版データ１Ｂを作成する。
工程（２Ｂ）：前記製版データ１または製版データ１Ｂのいずれか一方の所定領域を選択し、当該所定領域に対応する領域に、複数の点の集合体により形成したデザインの製版データ２を作成する。
【００２１】
工程（２Ａ）においては、まず、工程（１）で取得した製版データ１を用い、製版データ１の中でデザインを強調させる部分を選択し、当該部分のデザインを強調させた製版データ１Ａを作成する。製版データ１Ａは、製版データ１においてデザインを強調させたい部分のデザインを強調させたデータであり、製版データ１とは別のデータである。
【００２２】
製版データ１の中でデザインを強調させる部分の選択及びデザインの設定は、例えばデザイナーが行うことができる。デザインを強調させる部分は、化粧シート等に付与するデザインによって適宜選択することができる。化粧シートなどの建材に対して、高い立体感を表出する意匠を付与し得るエンボス版を製造する観点から、デザインを強調させる部分は、特に、凹凸形状の立体感を強調させる部分を選択することが好ましい。
【００２３】
工程（２Ａ）は、画像処理ソフトを用いて行うことが好ましい。画像処理ソフトとしては、特に制限されず、市販品を使用することができる。画像処理ソフトを用いることにより、製版データ１のデザインを強調させる部分をなぞり、当該部分のデザインを強調させた柄を有する製版データ１Ａを作成することができる。
【００２４】
次に、工程（２Ａ）においては、製版データ１と製版データ１Ａとを合成して、製版データ１Ｂを作成する。製版データ１Ｂは、後述の工程（３Ａ）でエンボス版中間体に形成する凹凸形状のデータである。工程（２Ａ）において、製版データ１と製版データ１Ａとを合成して、製版データ１Ｂとすることにより、後述の工程（３Ａ）において、部分的にデザイン（特に、凹凸形状の立体感）が強調されたエンボス版中間体が得られる。
【００２５】
製版データ１と製版データ１Ａとの合成は、製版データ１Ｂとすることができれば特に制限されず、市販の画像処理ソフトなどを用いて行うことができる
【００２６】
工程（２Ｂ）においては、製版データ１または製版データ１Ｂのいずれか一方の所定領域を選択し、当該所定領域に対応する領域に、複数の点の集合体により形成したデザインの製版データ２を作成する。すなわち、工程（２Ｂ）においては、製版データ１から製版データ２を作成してもよいし、製版データ１Ｂから製版データ２を作成してもよい。
【００２７】
なお、本発明のエンボス版の製造方法において、工程（２）が、工程（２Ａ）及び工程（２Ｂ）を備えている場合、後述の工程（３）は、工程（３Ａ）となる。
【００２８】
本発明のエンボス版の製造方法において、工程（２）が工程（２Ａ）及び工程（２Ｂ）を備えている場合、三次元表面を有する原稿として、表面の最大高低差が１ｍｍ以上、さらには３ｍｍ超であるものを用いることもできる。エンボス版を用いて化粧シートの表面に形成できる凹凸形状の高低差は、化粧シートが発泡樹脂層を有する発泡積層シートの場合であってもせいぜい数百μｍ程度であるが、当該工程（２Ａ）及び（２Ｂ）を備える本発明の製造方法によって製造されたエンボス版を用いることにより、化粧シート等の建材に対して、このような高低差の大きな原稿の立体的な意匠感を好適に反映させることができる。
【００２９】
工程（３）
工程（３）においては、工程（１）で作成した製版データ１（工程（２）が工程（２Ａ）及び工程（２Ｂ）を備えている場合には、製版データ１Ｂ）に基づいて、金属基体の表面に凹凸形状を形成して、エンボス版中間体を形成する。製版データ１に基づいて、金属基体の表面に凹凸形状を形成し、エンボス版中間体を作製する方法としては、特に制限されず、従来公知の方法を採用することがきる。
【００３０】
金属基体を構成する金属としては、特に制限されず、銅、真鍮、亜鉛、アルミニウム、鉄、及びステンレス鋼からなる群から選択された少なくとも１種の金属が挙げられる。これらの中でも、後述の腐食法によって金属基体の凹凸形状を形成した場合に、好適に凹凸形状を形成することができ、さらに、当該凹凸形状の安定性に優れるなど観点から、鉄、アルミニウム合金、銅が好ましい。
【００３１】
金属基体の形状としては、特に制限されないが、ロール状（円柱状または円筒状）、板状などが挙げられる。また、金属基体の大きさについても、特に制限されないが、例えば、壁紙用のエンボス版に用いる、ロール状の金属基体を用いる場合であれば、ロールの円周６００〜１３００ｍｍ程度、幅５００〜１４００ｍｍ程度が挙げられる。
【００３２】
金属基体の表面に凹凸形状を形成する方法としては、特に制限されず、例えば、腐食法、ＮＣ（数値制御）彫刻法、レーザー彫刻法などの公知の方法が挙げられる。
【００３３】
例えば、腐食法により金属基体の表面に凹凸形状を形成する場合であれば、次のようにして凹凸形状を形成することができる。まず、金属基体の表面にレジスト液を塗布する。次に、市販のレーザー刷版装置を用い、製版データ１を出力して、レジスト液の塗膜に柄パターンを形成する。次に、腐食（エッチング）、レジスト剥離を行うことにより、製版データ１に対応した凹凸形状を金属基体の表面に形成することができる。レジスト液の塗布からレジスト剥離までの工程を柄の位置を合わせて繰り返し行なえば、より複雑な立体形状を作り出せる。
【００３４】
また、例えば、彫刻法により金属基体の表面に凹凸形状を形成する場合であれば、市販の彫刻機に製版データ１を入力し、製版データ１に基づき、彫刻機を用いて金属機体表面を彫刻する。このような従来のＮＣ彫刻法によっても、製版データ１に対応した凹凸形状を金属基体の表面に形成することができる。なお、最近の技術では、レーザー彫刻によるエンボス版作りも実用化されており、ＮＣ彫刻よりも短時間に目的のエンボスロールを作ることができる。
【００３５】
工程（３）において、金属基体の表面に形成される凹凸形状の高低差としては、特に制限されないが、通常、１０００μｍ以下、好ましくは２００〜８００μｍ程度、より好ましくは３００〜６００μｍ程度が挙げられる。
【００３６】
なお、前述の通り、工程（２）が、工程（２Ａ）及び工程（２Ｂ）を備えている場合、工程（３）は、以下の工程（３Ａ）となる。
工程（３Ａ）：製版データ１Ｂに基づいて、金属基体の表面に凹凸形状を形成して、エンボス版中間体を形成する。
【００３７】
工程（３Ａ）は、製版データ１の代わりに製版データ１Ｂを用いること以外、上記の工程（３）と同様である。
【００３８】
なお、工程（２）と工程（３）は、何れを先に行ってもよいし、並行して行ってもよい。また、工程（２Ｂ）において、製版データ１Ｂを用いる場合、工程（３Ａ）は、工程（２Ｂ）の前、後、または工程（２Ｂ）と並行して行うことができる。
【００３９】
工程（４）
工程（４）においては、工程（２）で作成した製版データ２に基づいて、前記エンボス版中間体の所定領域にエッチング処理を施して、エンボス版を作製する。製版データ２に基づいて所定領域に形成されるデザインは、前述の通り、複数の点の集合体である。すなわち、エンボス版中間体において、エッチング処理によって形成されるデザインは、点状の微細な凹部が集合したデザインである。各点の直径及び凹部の深さは、それぞれ、前述の通りである。
【００４０】
前述の工程（３）によって得られるエンボス中間体は、従来の製造方法においては、完成したエンボス版として使用できる程度に、凹凸形状が形成されているが、本発明においては、さらに、工程（４）を行い、エンボス版中間体の所定領域に製版データ２に基づくエッチング処理を施すことにより、化粧シートなどの建材のデザインに応じた艶や意匠感を向上し得るエンボス版が得られる。
【００４１】
エンボス版中間体の所定領域にエッチング処理を施す方法としては、特に制限されず、例えば、前述の腐食法が挙げられる。すなわち、まず、エンボス版中間体の表面にレジスト液を塗布する。次に、市販のレーザー刷版装置を用い、製版データ２（すなわち、製版データ１の所定領域に対応する領域に、複数の点の集合体により形成したデザイン）を出力して、レジスト液の塗膜を焼き付ける。次に、腐食（エッチング）、レジスト剥離を行うことにより、製版データ２に対応したデザインをエンボス版中間体の表面に形成することができる。
【００４２】
クロム層の積層
本発明のエンボス版の製造方法では、艶を制御する目的及び保護層としての機能を付与することなどを目的として、前記工程（４）の後、前記凹凸形状が形成された前記金属基体の表面に、クロム層を積層してもよい。エンボス版におけるクロム層の積層は、公知の方法を採用することができる。
【００４３】
クロム層の積層に用いるクロムの種類としては、特に制限されない。クロムの種類としては、光沢を有するものや、完全に艶消しのものなど、多数が存在するため、化粧シート等に付与するデザインに応じて、適宜選択すればよい。また、クロム層の厚みとしては、特に制限されないが、好ましくは５〜４０μｍ程度が挙げられる。
【００４４】
２．化粧シートの製造方法
本発明の化粧シートの製造方法は、前述のエンボス版の製造方法によって得られたエンボス版を用いて、エンボス加工を行う工程を備えることを特徴としている。使用するエンボス版については、前述の通りである。以下、本発明の化粧シートの製造方法について詳述する。
【００４５】
本発明の化粧シートの製造方法において、エンボス加工を施す対象は、エンボス加工を施す前の化粧シートである。当該化粧シートとしては、特に制限されないが、基材上に少なくとも発泡樹脂層を有する発泡積層シートであることが好ましい。発泡積層シートはエンボス加工による凹凸形状の賦型性が良好であり、また施工される下地の形状の隠蔽性にも優れることから、壁紙や天井材などの用途に適している。以下、エンボス加工を施す対象となる発泡積層シートの好ましい構成について説明する。
【００４６】
発泡積層シートの積層構造
エンボス加工を施す対象となる当該発泡積層シートは、基材上に少なくとも発泡樹脂層が積層された積層体により構成されている。発泡樹脂層の上には、必要に応じて、非発泡樹脂層Ａが積層されていてもよい。また、基材と発泡樹脂層との間には、必要に応じて、非発泡樹脂層Ｂが積層されていてもよい。また、非発泡樹脂層Ａの上には、必要に応じて、絵柄模様層が積層されていてもよい。また、非発泡樹脂層Ａの上（絵柄模様層を有する場合には、絵柄模様層の上）には、必要に応じて、艶消し層が積層されていてもよい。さらに、発泡積層シートの最表面（基材とは反対側の表面）には、必要に応じて、表面保護層が積層されていてもよい。
【００４７】
発泡積層シートを構成する各層の構成
（基材）
基材の材質は、化粧シートなどの基材として適した機械強度、耐熱性等を有する限り特に限定されず、繊維質シートが一般に使用できる。
【００４８】
具体的には、繊維質シートの中でも、壁紙用一般紙（パルプ主体のシートを既知のサイズ剤でサイズ処理したもの）；難燃紙（パルプ主体のシートをスルファミン酸グアニジン、リン酸グアジニン等の難燃剤で処理したもの）；水酸化アルミニウム、水酸化マグネシウム等の無機添加剤を含む無機質紙；上質紙；薄用紙；繊維混抄紙（パルプと合成繊維とを混合して抄紙したもの）などが挙げられる。なお、本発明に使用される繊維質シートには、分類上、不織布に該当しているものも包含される。
【００４９】
基材の坪量は限定的ではないが、５０〜３００ｇ／ｍ2程度が好ましく、５０〜１３０ｇ／ｍ2程度がより好ましい。
【００５０】
（非発泡樹脂層Ｂ）
本発明では、基材と発泡樹脂層との間に非発泡樹脂層Ｂが必要に応じて形成されていてもよい。特に、非発泡樹脂層Ｂが接着剤層として形成される場合は、優れた密着性を得ることができる。非発泡樹脂層Ｂとしては、例えば、エチレン−酢酸ビニル共重合体樹脂（ＥＶＡ）等を好適に用いることができる。非発泡樹脂層Ｂは樹脂成分以外に公知の添加剤を含んでもよいが、樹脂成分の含有量が７０〜１００質量％となるように配合することが好ましい。
【００５１】
非発泡樹脂層Ｂの厚みは限定的ではないが、３〜５０μｍ程度が好ましく、５〜２０μｍ程度がより好ましい。
【００５２】
（発泡樹脂層）
発泡樹脂層は、発泡剤含有樹脂層が発泡することにより形成された層である。発泡剤含有樹脂層に含まれる樹脂成分としては、従来から壁装材に用いられている塩化ビニル樹脂、オレフィン系樹脂等が広く採用できるが、塩化ビニル樹脂は可塑剤が経時的にブリードするおそれがあることから、積層シートの耐久性を高める観点では塩化ビニル樹脂よりもオレフィン系樹脂が好ましい。また、エンボス賦型が容易である点からも、塩化ビニル樹脂よりもオレフィン系樹脂が好ましく、特にエチレン系樹脂を含有することが好ましい。
【００５３】
エチレン系樹脂としては、特に1）ポリエチレン及び2）エチレンとエチレン以外の成分とをモノマーとするエチレン共重合体（以下、「エチレン共重合体」と略記する）の少なくとも1種を含有することが好ましい。
【００５４】
ポリエチレンは、低密度ポリエチレン（LDPE）、中密度ポリエチレン（MDPE）、高密度ポリエチレン（HDPE）、直鎖状低密度ポリエチレン（LLDPE）等が広く使用できるが、この中でも低密度ポリエチレンが好ましい。
【００５５】
エチレン共重合体は融点及びＭＦＲ（メルトフローレート）の観点で押出し製膜に適している。エチレン共重合体としては、例えば、エチレン−酢酸ビニル共重合体（EVA）、エチレン−メチルメタクリレート共重合体（EMMA）、エチレン−エチルアクリレート共重合体（EEA）、エチレン−メチルアクリレート共重合体（EMA）、エチレン−メタクリル酸共重合体（EMAA）、エチレン−αオレフィン共重合体等が挙げられる。
【００５６】
これらのエチレン共重合体は、単独又は２種以上を混合して使用できる。これらのエチレン共重合体の中でも特にエチレン−酢酸ビニル共重合体、エチレン−メチルメタクリレート共重合体及びエチレン−メタクリル酸共重合体の少なくとも１種が好ましく、これらと他の樹脂とを併用する場合には、エチレン−酢酸ビニル共重合体、エチレン−メチルメタクリレート共重合体及びエチレン−メタクリル酸共重合体の少なくとも１種の含有量は、７０質量％以上が好ましく、８０質量％以上がより好ましい。
【００５７】
また、エチレン共重合体は、エチレン以外のモノマーの含有量としては、５〜２５質量％が好ましく、９〜２０質量％がより好ましい。このような共重合比率を採用することにより、押出し製膜性がより高まる。具体例としては、エチレン−酢酸ビニル共重合体は、酢酸ビニルの共重合比率（VA量）としては９〜２５質量％が好ましく、９〜２０質量％がより好ましい。エチレン−メチルメタクリレート共重合体は、メチルメタクリレートの共重合比率（MMA量）としては５〜２５質量％が好ましく、５〜１５質量％がより好ましい。また、エチレン−メタクリル酸共重合体は、メタクリル酸の共重合比率（MAA量）としては２〜１５質量％が好ましく、５〜１１質量％がより好ましい。
【００５８】
発泡剤含有樹脂層に含まれる樹脂成分は、ＪＩＳ  Ｋ  ６９２２に記載の１９０℃、荷重２１．１８Ｎの条件で測定したＭＦＲが１０〜２５ｇ／１０分であることが好ましい。ＭＦＲが上記範囲内の場合には、発泡剤含有樹脂層を押出製膜により形成する際の温度上昇が少なく、非発泡状態で製膜できるため、後に絵柄模様層を形成する場合に平滑な面に印刷処理することができて柄抜け等が少ない。ＭＦＲが大きすぎる場合は、樹脂が軟らかすぎることにより、形成される発泡樹脂層の耐傷性が不十分となるおそれがある。
【００５９】
発泡剤含有樹脂層に含まれる発泡剤としては、熱分解型発泡剤が好ましく挙げられる。熱分解型発泡剤としては、例えば、アゾジカルボンアミド（ADCA）、アゾビスホルムアミド等のアゾ系；オキシベンゼンスルホニルヒドラジド（OBSH）、パラトルエンスルホニルヒドラジド等のヒドラジド系などが挙げられる。熱分解型発泡剤の含有量は、発泡剤の種類、発泡倍率等に応じて適宜設定できる。発泡倍率の観点からは、３倍以上、好ましくは７〜１０倍程度であり、熱分解型発泡剤は、樹脂成分１００質量部に対して、１〜２０質量部程度とすることが好ましい。
【００６０】
発泡剤含有樹脂層を形成する樹脂組成物としては、例えば、上記樹脂成分、ワックス、無機充填剤、顔料、架橋助剤等を含む樹脂組成物を好適に使用できる。その他にも、安定剤、滑剤等を添加剤として使用できる。
【００６１】
ワックスとしては特に限定されず、従来公知のワックスを用いることができる。このようなワックスとしては、例えば、パラフィンワックス、ポリエチレンワックス、ポリプロピレンワックス等が使用できるが、中でも、ポリエチレンワックスが好ましい。
【００６２】
ワックスの重量平均分子量（Ｍｗ）は、１，０００〜１０，０００であることが好ましく、１，５００〜５，０００であることがより好ましい。なお、当該ワックスは、上記樹脂成分として用いられる樹脂とは、ＭＦＲ及び重量平均分子量により区別される。即ち、ワックスは極めて低分子量のものであり、ＭＦＲが測定できない程流動性が高い。このため、上記樹脂成分として用いられる樹脂と、上記ワックスとは異なるものを示している。
【００６３】
ワックスの含有量は、樹脂成分１００質量部に対して０．１〜１０質量部程度が好ましく、０．５〜５質量部程度がより好ましい。
【００６４】
無機充填剤としては、例えば、炭酸カルシウム、水酸化アルミニウム、水酸化マグネシウム、三酸化アンチモン、ホウ酸亜鉛、モリブデン化合物等が挙げられる。無機充填剤を含むことにより、目透き抑制効果、表面特性向上効果等が得られる。無機充填剤の含有量は、樹脂成分100質量部に対して０〜１００質量部程度が好ましく、２０〜７０質量部程度がより好ましい。
【００６５】
顔料については、無機顔料として、例えば、酸化チタン、亜鉛華、カーボンブラック、黒色酸化鉄、黄色酸化鉄、黄鉛、モリブデートオレンジ、カドミウムイエロー、ニッケルチタンイエロー、クロムチタンイエロー、酸化鉄（弁柄）、カドミウムレッド、群青、紺青、コバルトブルー、酸化クロム、コバルトグリーン、アルミニウム粉、ブロンズ粉、雲母チタン、硫化亜鉛等が挙げられる。また、有機顔料として、例えば、アニリンブラック、ペリレンブラック、アゾ系（アゾレーキ、不溶性アゾ、縮合アゾ）、多環式（イソインドリノン、イソインドリン、キノフタロン、ペリノン、フラバントロン、アントラピリミジン、アントラキノン、キナクリドン、ペリレン、ジケトピロロピロール、ジブロムアンザントロン、ジオキサジン、チオインジゴ、フタロシアニン、インダントロン、ハロゲン化フタロシアニン）等が挙げられる。顔料の含有量は、樹脂成分１００質量部に対して１０〜５０質量部程度が好ましく、１５〜３０質量部程度がより好ましい。
【００６６】
発泡剤含有樹脂層の厚みは限定的ではないが、４０〜１００μｍ程度が好ましい。また、発泡後の発泡樹脂層の厚さは３００〜７００μｍ程度が好ましい。
【００６７】
発泡剤含有樹脂層を発泡させる方法としては、後述の製造方法に記載された方法に従って実施すればよい。
【００６８】
（非発泡樹脂層Ａ）
発泡樹脂層の上には、非発泡樹脂層Ａが形成されていることが好ましい。非発泡樹脂層Ａは、主として発泡樹脂層を保護するものである。本発明では、アクリル酸（ＣＨ2＝ＣＨＣＯＯＨ）及びメタクリル酸（ＣＨ2＝Ｃ（ＣＨ3）ＣＯＯＨ）の少なくとも１種をモノマーとして得られる重合体を樹脂成分として含む樹脂組成物により形成された層を非発泡樹脂層Ａとすることが好ましい。
【００６９】
前記樹脂成分としては、例えばアクリル酸及びメタクリル酸の少なくとも１種のモノマーとエチレンとの組み合わせにより得られる共重合体を樹脂成分として好適に用いることができる。より具体的には、エチレン−メタクリル酸共重合体（ＥＭＡＡ）、エチレン−アクリル酸共重合体及びアイオノマー樹脂の少なくとも１種を用いることが望ましい。アイオノマー樹脂としては、エチレン−メタクリル酸共重合体及び／又はエチレン−アクリル酸共重合体の分子間をナトリウム、亜鉛等の金属のイオンで分子間結合した構造を有する樹脂が使用できる。このような樹脂成分を用いる場合には、特に樹脂中の水素結合等に起因する強固な層を形成することができるので、優れた耐スクラッチ性、耐摩耗性等を得ることができる。これらは、公知又は市販のものを使用することができる。
【００７０】
前記共重合体におけるアクリル酸又はメタクリル酸の含有量は４〜１５質量％程度であることが好ましい。このような樹脂も市販品を使用することができる。前記樹脂組成物には、公知の添加剤を配合することもできる。
【００７１】
非発泡樹脂層Ａの厚みは限定的ではないが、２〜５０μｍ程度が好ましく、５〜２０μｍ程度がより好ましい。
【００７２】
また、樹脂組成物中の前記樹脂成分の含有量は限定的ではないが、通常７０〜１００質量％の範囲内で適宜設定することが好ましい。
【００７３】
（艶消し層）
非発泡樹脂層Ａの上には、必要に応じて、艶消し層が積層されていてもよい。艶消し層は、発泡壁紙の表面の艶を低くするために設けられる。
【００７４】
艶消し層は、平均粒子径が３〜２０μｍ（好ましくは３〜１０μｍ）のアクリル粒子を２〜１０質量％（好ましくは３〜６質量％）含有する。ここで、アクリル粒子は、アクリル樹脂の粒子である。アクリル粒子の平均粒子径は、アクリル粒子を走査型電子顕微鏡により観察し、１００個以上の粒子の粒子径を測定した場合の平均値である。このような艶消し層を有することにより、発泡壁紙の表面の艶が十分に低く抑えられる。
【００７５】
また、上記含有量であれば、非発泡樹脂層Ａと艶消し層との間に絵柄模様層を更に有する場合でも、絵柄模様層の視認性を阻害しない。
【００７６】
艶消し層は、例えば、上記アクリル粒子を含む塗工剤を非発泡樹脂層Ａの上に塗工後、乾燥させることにより形成することができる。塗工剤としては、例えば、上記アクリル粒子，アクリル粒子以外の樹脂成分，液体成分などを含有する組成物が挙げられる。より具体的には、上記アクリル粒子，水性ウレタン樹脂，水及び／又はアルコールなどを含む組成物がある。また、艶消し層の表面滑性の調整を目的としてシリコーン粒子を更に加えてもよい。シリコーン粒子を加えることにより、艶消し層の表面の引っかかりや摩擦が低減するため、表面の耐スクラッチ性を向上させることができる。
【００７７】
艶消し層の厚さは限定的ではないが、艶消し層の表面からアクリル粒子の一部が突出していることが好ましい。つまり、アクリル粒子以外の成分による厚さが２〜１０μｍ程度（特に２〜５μｍ程度）であることが好ましい。
【００７８】
（絵柄模様層）
本発明では、非発泡樹脂層Ａと艶消し層との間に、必要に応じて、さらに絵柄模様層を有してもよい。
【００７９】
絵柄模様層は、発泡壁紙に意匠性を付与する。絵柄模様としては、例えば木目模様、石目模様、砂目模様、タイル貼模様、煉瓦積模様、布目模様、皮絞模様、幾何学図形、文字、記号、抽象模様等が挙げられる。絵柄模様は、発泡壁紙の種類に応じて選択できる。
【００８０】
絵柄模様層は、例えば、非発泡樹脂層の上に絵柄模様を印刷することで形成できる。なお、絵柄模様層を形成する際には、必要に応じてあらかじめプライマー層を形成してもよい。印刷手法としては、例えば、グラビア印刷、フレキソ印刷、シルクスクリーン印刷、オフセット印刷等が挙げられる。印刷インキとしては、着色剤、結着材樹脂、溶剤（又は分散媒）を含む印刷インキが使用できる。これらのインキは公知又は市販のものを使用してもよい。
【００８１】
着色剤としては、例えば、発泡剤含有樹脂層で使用されるような顔料を適宜使用することができる。
【００８２】
結着材樹脂は、例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。
【００８３】
溶剤（又は分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−２−メトキシエチル、酢酸−２−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤、；ジクロロメタン、四塩化炭素、トリクロロエチレン、テトラクロロエチレン等の塩素系有機溶剤；水などが挙げられる。
【００８４】
絵柄模様層の厚みは、絵柄模様の種類より異なるが、一般には０．１〜１０μｍ程度とすることが好ましい。
【００８５】
（表面保護層）
発泡壁紙は、最表面（基材とは反対側の表面）に表面保護層を形成してもよい。表面保護層の種類は限定的ではない。艶調整を目的とする表面保護層であれば、例えば、シリカなどの既知フィラーを含む表面保護層がある。表面保護層の形成方法としては、グラビア印刷などの公知の方法が採用できる。なお、表面保護層の下に位置する層（例えば、絵柄模様層）と表面保護層との密着性が十分に得られない場合には、絵柄模様層の表面を易接着処理（プライマー処理）した後に表面保護層を設けることもできる。
【００８６】
発泡壁紙の表面強度（耐スクラッチ性など）、耐汚染性、絵柄模様層の保護等を目的として表面保護層を形成する場合には、電離放射線硬化型樹脂を樹脂成分として含有するものが好適である。電離放射線硬化型樹脂としては、電子線照射によってラジカル重合（硬化）するものが好ましい。
【００８７】
電離放射線硬化型樹脂を含有する表面保護層を形成した場合には、電子線照射によって表面保護層を硬化させることができる。このような電子線照射は、発泡剤含有樹脂層に含まれる樹脂を架橋させるために行う電子線照射と同時（同処理）とできる。つまり、発泡剤含有樹脂層、絵柄模様層及び電離放射線硬化型樹脂を含有する表面保護層を順に形成後、電子線照射を行って、発泡剤含有樹脂層に含まれる樹脂を架橋するとともに表面保護層に含まれる樹脂を硬化させることができる。
【００８８】
表面保護層の厚みは、適宜設定することができ、好ましくは０．１〜１５μｍ程度である。
【００８９】
（エンボス加工）
前述の通り、本発明の壁紙の製造方法においては、発泡壁紙に対して、エンボス加工を行い、表面に凹凸形状を付与する。この場合、最表面側（基材とは反対側）からエンボス加工を行えばよい。エンボス加工においては、前述のエンボス版を用いる。エンボス版の押圧等の条件は、従来公知の条件を適宜採用すればよい。例えば、発泡壁紙の表面を加熱軟化させた後、エンボス版を押圧することにより、所望の凹凸形状を付与できる。エンボス加工によって付与される凹凸形状は、前述した、織物、漆喰、石板、塗装板、左官塗り壁などの模様が挙げられる。
【００９０】
発泡壁紙の製造方法
発泡壁紙の製造方法は特に限定されない。例えば、基材上に発泡樹脂層、非発泡樹脂層Ａを順に有する発泡壁紙を製造するには、Ｔダイ押出し機により発泡剤含有樹脂層と非発泡樹脂層Ａの２層を同時押出しすることが好ましい。２つの層に対応する溶融樹脂を同時に押出すことにより２層の同時成膜が可能なマルチマニホールドタイプのＴダイを用いることができる。この場合、発泡剤含有樹脂層を形成するための樹脂組成物及び非発泡樹脂層Ａを形成するための樹脂組成物をそれぞれ別個のシリンダー中に入れ、２種２層を同時に押出し成膜・積層すればよい。この方法では、同時押出し積層体は、基材上に同時積層（成膜）する。基材上に押出しと同時に積層された樹脂層は、熱溶融により接着性を有するため基材と接着される。
【００９１】
なお、予め２種２層を同時成膜した積層体を用意して、それを基材上に載せて、熱ラミネートすることにより基材と接着してもよい。
【００９２】
なお、発泡剤含有樹脂層を形成する樹脂組成物に無機充填剤が含まれる場合であって、発泡剤含有樹脂層を押出し成形により形成する場合には、押出し成形機の押出し口（いわゆるダイス）に無機充填剤の残渣（いわゆる目やに）が発生し易く、これがシート表面の異物となり易い。そのため、発泡剤含有樹脂層を形成する樹脂組成物に無機充填剤が含まれる場合には、上記非発泡樹脂層Ａ及び非発泡樹脂層Ｂを、発泡剤含有樹脂層とともに同時押出し成形することが好ましい。このように発泡剤含有樹脂層を非発泡樹脂層によって挟み込んだ態様で同時押出し成形することにより、前記目やにの発生を抑制できる。
【００９３】
次いで、発泡剤含有樹脂層を加熱することにより発泡樹脂層を形成する。加熱条件は、熱分解型発泡剤の分解により発泡樹脂層が形成される条件ならば限定されない。加熱温度は２１０〜２４０℃程度が好ましく、加熱時間は２０〜８０秒程度が好ましい。
【００９４】
前記加熱処理の前に、電子線照射を行ってもよい。これにより樹脂成分を架橋できるため、発泡壁紙の表面強度、発泡程度等を制御することができる。電子線のエネルギーは、１５０〜２５０ｋＶ程度が好ましい。照射量は、１〜７Ｍｒａｄ程度が好ましい。電子線源としては、公知の電子線照射装置が使用できる。なお、架橋は、化学架橋剤（架橋剤又は架橋助剤ともいう。）を用いて実施することもできる。
【００９５】
電子線照射を行う場合には、前記組成物中に架橋剤を含有してもよい。架橋剤としては、電子線照射による架橋を促進するものであればよい。例えば、ネオペンチルグリコールジメタクリレート、トリメチロールプロパントリメタクリレート等の多官能性モノマー、オリゴマーなどが挙げられる。架橋剤は、樹脂成分１００質量部に対して０〜１０質量部程度とすることが好ましく、特に１〜４質量部とすることがより好ましい。
【００９６】
絵柄模様層を有する発泡壁紙を製造する場合には、上記加熱処理前に非発泡樹脂層Ａの表面に絵柄模様層を形成することが好ましい。絵柄模様層の形成方法は、前記の通りとすればよい。
【実施例】
【００９７】
次に、本発明を実施例により、さらに詳細に説明するが、本発明は、これらの例によってなんら限定されるものではない。
【００９８】
（実施例１）エンボス版の作製
以下の工程により、エンボス版を製造した。基材（石膏ボード）に、左官職人が漆喰のコテ塗りを実施し、職人の感性で凹凸模様を形成した。出来上がった漆喰パネルの表面凹凸は最大で３ｍｍを超えた。表面凹凸の高低差は、左官職人の腕の長さほどをピッチとして広い範囲で凹凸が変化していた。次に、市販の３次元入力機のＸＹテーブルにセットできる大きさに漆喰パネルをカットした。次に、３次元入力機の入力解像度６３５ｄｐｉとし、先にカットした複数の原稿を各々入力した。入力した複数の画像を画像処理ソフト（アドビ社製のフォトショップ）でつなぎ合わせ、シームレス画像Ａ（製版データ１）を作成した。
【００９９】
次に、シームレス画像Ａに画像処理ソフトのポスタリゼーション機能を使って画像Ａを濃度５段階に分割した。その５段階のうち最凹部（版の最凸部）の領域を対象域とした。一方、画像Ａと同じグレースケールモード、縦横サイズで解像度３４２ｄｐｉの白画像を作製した。この白画像の濃度を１７％に変更し、さらにモノクロ２階調（誤差拡散法）で複数の点の集合体の画像Ｂ（製版データ２）とした。この点の１つの直径は、約７５μｍであり、白場における黒点の面積比は、１６〜１８％に生成した。
【０１００】
次に、面長１１００ｍｍの中空円柱状の鉄基材に対して、市販のレーザー彫刻機を用いて、シームレス画像Ａを最大深度７００μｍにて彫刻した。このエンボスロールにさらに画像Ｂの２値画像を用いて深度７０μｍで彫刻した。画像Ａと画像Ｂは位置合わせを行った。彫刻後はサンドブラスト（アルミナ＃２２０）にて表面仕上げを行い、さらにクロームメッキを厚み１０μｍ施し、実施例１のエンボス版を得た。
【０１０１】
（比較例１）エンボス版の作製
以下の工程により、エンボス版を製造した。基材（石膏ボード）に、左官職人が漆喰のコテ塗りを実施し、職人の感性で凹凸模様を形成した。出来上がった漆喰パネルの表面凹凸は最大で３ｍｍを超えた。表面凹凸の高低差は、左官職人の腕の長さほどをピッチとして広い範囲で凹凸が変化していた。次に、市販の３次元入力機のＸＹテーブルにセットできる大きさに漆喰パネルをカットした。次に、３次元入力機の入力解像度６３５ｄｐｉとし、先にカットした複数の原稿を各々入力した。入力した複数の画像を画像処理ソフト（アドビ社製のフォトショップ）でつなぎ合わせ、シームレス画像Ａ（製版データ１）を作成した。
【０１０２】
次に、面長１１００ｍｍの中空円柱状の鉄基材に対して、市販のレーザー彫刻機を用いて、シームレス画像Ａを最大深度７００μｍにて彫刻した。彫刻後はサンドブラスト（アルミナ＃２２０）にて表面仕上げを行い、さらにクロームメッキを厚み１０μｍ施し、比較例１のエンボス版を得た。
【０１０３】
（実施例２）発泡壁紙の作製
３種３層マルチマニホールドＴダイ押出し機を用いて、非発泡樹脂層Ａ／発泡剤含有樹脂層／非発泡樹脂層Ｂの順に厚み１０μｍ／１００μｍ／１０μｍになるように裏打紙に押出し製膜した。これにより、非発泡樹脂層Ａ／発泡剤含有樹脂層／非発泡樹脂層Ｂ／裏打紙からなる積層体を得た。裏打紙としては、「ＮＩ−６５Ａ（日本製紙製）」を用意し、これを９０℃に加熱した後、上記３層を押出し製膜した。押出し条件は、非発泡樹脂層Ａを形成するための樹脂を収容したシリンダー温度は１１５℃とし、発泡剤含有樹脂層を形成するための樹脂組成物を収容したシリンダー温度は１１０℃とし、非発泡樹脂層Ｂを形成するための樹脂を収容したシリンダー温度は１００℃とした。また、ダイス温度はいずれも１１０℃とした。
【０１０４】
上記積層体に対して、非発泡樹脂層Ａの側から電子線（２００ＫＶ，３Ｍｒａｄ）を照射して特に非発泡樹脂層Ａを樹脂架橋した。また、非発泡樹脂層Ａ上にコロナ放電処理を行った。次に、非発泡樹脂層Ａ上にＥＶＡ系水性エマルジョンを塗布（２ｇ／ｍ2）してプライマー層を形成し、更に水性インキ「ハイドリック」（大日精化工業製）により布目絵柄を印刷した。次に、布目絵柄を印刷した積層体を加熱炉（２５０℃×約３０秒）し、発泡剤含有樹脂層を発泡させた。最後に、上記発泡体に対して実施例１で製作したエンボス版を用いて凹凸形状を付与し、発泡壁紙を得た。
【０１０５】
発泡壁紙の各層は、それぞれ以下の成分を用いて形成した。
・非発泡樹脂層Ａは、ＥＭＡＡ「ニュクレルＮ１５６０（ＭＡＡ含有量：１５重量％、ＭＦＲ：６０ｇ／１０分）、三井・デュポン ポリケミカル製」により形成した。
・発泡剤含有樹脂層は、ＥＶＡ「エバテートＨ４０１１（ＶＡ含有量：２０重量％）、住友化学製」９０重量部、水添石油樹脂「アルコンＰ−１００、荒川化学製」１０重量部、炭酸カルシウム「ホワイトンＨ、東洋ファインケミカル製」４０重量部、二酸化チタン「Ｒ−１０８、デュポン製」２０重量部、ＡＤＣＡ発泡剤「ビニホールＡＣ＃３、永和化成工業製」４重量部、安定剤「アデカスタブＣＰＬ−１９、ＡＤＥＫＡ製」０．６重量部及び発泡助剤「ステアリン酸亜鉛」３．３重量部からなる樹脂組成物により形成した。
・非発泡樹脂層Ｂは、ＥＶＡ「エバフレックスＥＶ１５０（ＶＡ含有量：３３重量％）、三井・デュポン ポリケミカル製」により形成した。
【０１０６】
（比較例２）発泡壁紙の作製
実施例１で作製したエンボス版の代わりに、比較例１で作製したエンボス版を用いた以外、実施例２と同様にして発泡壁紙を作製した。
【０１０７】
＜意匠感の評価＞
以下の基準に従い、実施例２及び比較例２で得られた化粧シートの意匠感を評価した。一般住宅のリビングーム壁面幅約３６００ｍｍ、床から天井高さ２４００ｍｍの一面に実施例２の壁紙を施工した。また、同じ間取り（窓の方角も同じ）のリビングルームに比較例２の壁紙を施工した。次に、一般からランダムに選出した３０代から５０代の男女各５０人に自分の家に施工したい壁面はどちらか質問した。その結果、９２％の人が、実施例２で得られた発泡壁紙を選んだ。